(57)【特許請求の範囲】
【請求項１】
セラミックスからなる三次元ネットワーク構造体の隙間に、半金属を含んだ溶融後析出した成分が充填されており、その熱膨張係数が６×１０−６／℃以下、その熱伝導率が１５０Ｗ／ｍ・Ｋ以上の複合材料を用いた半導体装置用部材。
【請求項２】
セラミックスの平均粒径が、３０μｍ以上である請求項１に記載の複合材料を用いた半導体装置用部材。
【請求項３】
セラミックスが、炭化珪素を含む請求項１または２に記載の複合材料を用いた半導体装置用部材。
【請求項４】
炭化珪素の量が、５０質量％以上である請求項３記載の複合材料を用いた半導体装置用部材。
【請求項５】
半金属が、珪素である請求項１ないし４のいずれかに記載の複合材料を用いた半導体装置用部材。
【請求項６】
材料中の不純物の量が１質量％以下である請求項１ないし５のいずれかに記載の複合材料を用いた半導体装置用部材。
【請求項７】
遷移金属の不純物の量が、それらの元素換算で１０００ｐｐｍ以下である請求項６に記載の複合材料を用いた半導体装置用部材。
【請求項８】
鉄族金属の不純物の量が、それらの元素換算で１００ｐｐｍ以下である請求項７に記載の複合材料を用いた半導体装置用部材。
【請求項９】
熱伝導率が２００Ｗ／ｍ・Ｋ以上の請求項１ないし８のいずれかに記載の複合材料を用いた半導体装置用部材。
【請求項１０】
請求項１ないし９のいずれかに記載の部材を用いた半導体装置。
【発明の詳細な説明】
【０００１】
【技術分野】
本発明は、各種装置・機器に用いられる複合材料、特に半導体装置の放熱基板に有用な高い熱伝導性と低い熱膨張係数を有する複合材料に関する。
【０００２】
【背景技術】
近年半導体装置（半導体素子を用いた各種デバイス、以下同じ）の高速演算・高集積化に対する市場の要求は急速に高まりつつある。それとともに、同装置の半導体素子搭載用放熱基板（以下単に放熱基板と言う）には、同素子から発生する熱をより一層効率良く逃がすため、その熱伝導率のより一層の向上が求められてきた。さらに同素子ならびに放熱基板に隣接配置された半導体装置内の他の部材(周辺部材)との間の熱歪みをより一層小さくするために、より一層それらに近い熱膨張係数を有するものであることも求められてきた。具体的には、半導体素子として通常用いられるＳｉ、ＧａＡｓの熱膨張係数がそれぞれ４．２×１０−６／℃、６．５×１０−６／℃であり、半導体装置の外囲器材として通常用いられるアルミナセラミックスのそれが６．５×１０−６／℃程度であることから、放熱基板の熱膨張係数はこれらの値に近いことが望まれる。
【０００３】
また近年のエレクトロニクス機器の応用範囲の著しい拡張にともない、半導体装置の実用域や実用性能はより一層多様化しつつある。中でも、高出力の交流変換機器・周波数変換機器等のいわゆる半導体パワーデバイスへの需要が増えつつある。これらのデバイスでは、半導体素子からの発熱が半導体メモリーやＬＳＩに比べ数倍から数十倍(通常例えば数十Ｗ)にも及ぶ。このためこれらの機器に使われる放熱基板は、その熱伝導率を格段に向上させるとともに、その熱膨張係数を周辺部材のそれにより一層近づける必要がある。したがってその基本構造は、通常以下のようになっている。まずＳｉ半導体素子を電気絶縁性と熱伝導性に優れた窒化アルミニウム(以下単にＡｌＮとも言う)セラミックからなる第一の放熱基板の上に載せる。次いでその第一の放熱基板の下に銅やアルミニウムのような高熱伝導性の金属からなる第二の放熱基板を配置する。さらにこの第二の放熱基板の下に、これを水冷または空冷することのできる放熱構造体を配置する。以上のような構造によって外部に遅滞なく熱を逃がす。したがって第二の放熱基板は、この第一の放熱基板から受け入れた熱をその下の放熱構造体に遅滞なく伝える必要がある。このため第二の放熱基板としては、高い熱伝導率を有するとともに特にその熱膨張係数が第一の放熱基板のそれに近いことが重要な課題である。例えば第二の放熱基板は、６×１０−６／℃以下の低い熱膨張係数を有することが要求される。
【０００４】
このような放熱基板には、従来より例えばＷやＭｏを主たる成分とした複合合金からなるものが用いられてきた。これらの基板は、原料が高価なためにコスト高になるとともに重量が大きくなるという問題があった。そこで、最近は各種のアルミニウム(以下単にＡｌとも言う)の複合合金が安価で軽量な材料として注目されるようになってきた。中でもＡｌと炭化珪素(以下単にＳｉＣとも言う)を主成分とするＡｌ−ＳｉＣ系複合材料は、それらの原料が比較的安価であり、軽量かつ高熱伝導性である。なお通常市販されている純粋なＡｌ、ＳｉＣ単体の密度は、それぞれ２．７ｇ／ｃｍ3程度、３．２ｇ／ｃｍ3程度、熱伝導率は、それぞれ２４０Ｗ／ｍ・Ｋ程度、２００〜３００Ｗ／ｍ・Ｋ程度である。また純粋なＳｉＣ単体、Ａｌ単体の熱膨張係数はそれぞれ４．２×１０−６／℃程度、２４×１０−６／℃程度であり、それらの量比を変えることによって、広い範囲の熱膨張係数が得られる。したがってこの点でも有利である。
【０００５】
そこでＡｌとセラミックスを組み合わせたいくつかの複合材料が、Ａｌ−ＳｉＣ系を中心に開発されてきた。例えば特開平８−２２２６６０号公報、特開平８−３３０４６５号公報、特表平１−５０１４８９号公報および特開平２−２４３７２９号公報に記載の発明では溶浸法または鋳造法によって、また特開平９−１５７７７３号公報の発明では混合粉末の成形体をホットプレスによって、それぞれ作製された複合材料が紹介されている。またＡｌ−ＳｉＣ系にＳｉを加えた複合材料が米国特許第５，００６，４１７号に開示されている。その材料は、金属マトリックス中に、これに固溶しない組織強化材(ｒｅｉｎｆｏｒｃｅｍｅｎｔ  ｍａｔｅｒｉａｌ、例えばＡｌ−ＳｉＣ−Ｓｉ系であれば、組織強化材はＳｉＣおよびＳｉである。）を分散させた複合材料が開示されている。この発明の目的は、熱膨張係数の大きな樹脂−ガラス系の回路板とそれに搭載される熱膨張係数の小さいセラミックス部材との間に介挿され、それらの中間の熱膨張係数を有し、軽量な部材を提供することである。同複合材料の特徴は、低い密度、低い熱膨張係数および良好な熱伝導性を有し、寸法安定性(ｄｉｍｅｎｓｉｏｎａｌ  ｓｔａｂｉｌｉｔｙ)と造形性（ｆｏｒｍａｂｉｌｉｔｙ）が良いことである。例えば代表的な材料として、４０〜６０体積％のＡｌマトリックス中に、半金属であるＳｉを１０〜４０体積％、ＳｉＣを１０〜５０体積％分散させた材料の記載がある。しかしながらその最も好ましい事例（ＴＡＢＬＥ １記載の試料）によれば、Ａｌ量が４５〜５５体積％（重量部もほぼ同程度）でその熱膨張係数は、８〜９×１０−６／℃程度である。したがってこの材料の熱膨張係数は、それが３〜６×１０−６／℃程度のセラミックスとは符合しない。この材料は、以上の成分からなる混合粉末を金属成分の融点以上の温度で焼成後冷却固化することによって得ている。さらにそのＦｉｇ．２によると、Ａｌ−ＳｉＣ−Ｓｉ系材料では、ＳｉＣまたはＳｉの量が約７０体積％以上の時に６×１０−６／℃以下の熱膨張係数のものが得られると推測される。なお同発明によれば、この成分系では、その組成は不明であるが、好ましい組成であれば、１２０Ｗ／ｍ・Ｋ程度までの熱伝導率の材料が得られるとの記述がある。他にも液相焼結法によって得られる材料の研究が行われている。またＡｌに代えＣｕを用いた複合材料も同じ観点から有用な材料である。本発明ではこれらの材料を以下第一群の複合材料と言う。
【０００６】
しかしながら第一群の複合材料は高い熱伝導率は有するものの、ＡｌやＣｕの熱膨張係数が大きいため、それの小さいＳｉＣの量を多くしないと、６×１０−６／℃程度の低い熱膨張係数のものが得られない。したがって高い硬度を有するＳｉＣの量が多くなるため、その粉末の成形や成形体の焼結が難しい。また最近では例えばフィン形状のように複雑な形のものも要求されるようになってきた。したがってこのようなものでは仕上げ加工にかなりの手間をかけねばならなくなってきた。
【０００７】
一方、第一群の材料に比べ、熱膨張係数が小さく軽量な珪素（Ｓｉ）と炭化珪素（ＳｉＣ）を複合化した材料も開発が進められている。例えば特開平５−３２４５８号公報には、Ｓｉ他の半導体素子の製造工程において同素子を形成する素材を熱処理する際に、これを保持する材料として用いられるＳｉ−ＳｉＣ系複合材料が紹介されている。この材料は、鉄の量を５ｐｐｍ以下とした高純度のＳｉＣ粉末を１５００〜２３００℃の温度範囲内で焼結した多孔体中に溶融Ｓｉを溶浸する方法で得られる。また例えばＡｄｖａｎｃｅｄ Ｓｔｒｕｃｔｕｒａｌ Ｉｎｏｒｇａｎｉｃ Ｃｏｍｐｏｓｉｔｅｓ(１９９１年刊)の４２１〜４２７頁にはＳｉＣ量が約７０体積％までのＳｉ−ＳｉＣ系複合材料が紹介されている。この材料は、いずれも高純度のＳｉＣ粉末、炭素（Ｃ）粉末とを準備し、その混合物からなる成形体を反応焼結したものである。そのＴａｂｌｅＩＩには最高１８６．６Ｗ/ｍ・Ｋの材料が記載されている。しかしこれらの材料を半導体装置の放熱基板他の部材に活用した事例の報告は、未だに無い。これらの材料を本発明では以下第二群の複合材料と言う。
【０００８】
本発明の目的は、第一群の材料の上記した問題点を解消するとともに、第二群の材料を改良して、半導体装置用の部材として有効に利用できるようにすることである。
【０００９】
【発明の開示】
本発明の複合材料は、セラミックス（第一の成分）からなる三次元ネットワーク構造体の隙間に半金属を含んだ溶融後析出した成分（第二の成分）が充填されており、その熱膨張係数が６×１０−６／℃以下、その熱伝導率が１５０Ｗ／ｍ・Ｋ以上の複合材料である。また本発明の材料には、セラミックスが炭化珪素（ＳｉＣ）を含むもの、さらに半金属が珪素（Ｓｉ）であるものも含まれる。さらに本発明には以上の材料を用いた半導体装置用部材ならびに同部材を用いた半導体装置も含まれる。
【００１０】
【実施の形態１】
本発明の複合材料は、セラミックスからなる第一成分が三次元ネットワーク構造体を形成しており、そのネットワークの隙間に第二成分である半金属を含む成分が充填されている。第二成分は半金属を含むが、それ以外に金属と第一成分の二者の間で形成される化合物、および金属、半金属ならびに第一成分の三者の間で形成される合金や化合物を含んでもよい。この場合第二成分を構成する少なくとも１種の成分が、溶融後析出した形態で存在する。この材料は、例えば第一成分であるセラミックス粒子を主体とする多孔体を作製した後、それを第二成分に接触させた状態で第二成分中の少なくとも１種の成分の溶融点以上の温度まで昇温し、第二成分の融液をセラミックス多孔体の空孔内に溶浸することによって得る。
【００１１】
なお本発明のセラミックスからなる三次元ネットワーク構造体では、セラミックス粒子が、お互いに部分的に密着しており、これらの粒子の間の密着部には主成分となるセラミックス以外の成分が存在していてもよい。例えばＳｉＣ−Ｓｉ系では、ＳｉＣ粒子の密着部分にはＳｉが存在する。複合材料中のセラミックス粒子の小さなものは、後述する溶浸前の予備焼成または溶浸の段階において、大きな粒子と結合する場合がある。例えばＳｉＣ−Ｓｉ系ではＳｉＣの最終の平均粒径が大きくなる。また同ネットワーク構造体の隙間には、第二成分が充たされている。この第二成分中には半金属が含まれ、この半金属および／または共存する金属が溶融した後凝固析出した状態で存在する。
【００１２】
本発明の複合材料を構成する第一成分には、例えば主成分が、炭化珪素（ＳｉＣ）、窒化珪素（Ｓｉ3Ｎ4）、窒化アルミニウム（ＡｌＮ）または窒化硼素（ＢＮ）からなるセラミックスが挙げられる（熱膨張係数が５×１０−６／℃以下であり、比較的高い熱伝導率を有するもの）。また半金属には、周期律表の３ｂ族および４ｂ族に属するもの（これらは半金属とも呼ばれる）の中でも、例えば珪素（Ｓｉ）、ゲルマニウム（Ｇｅ）、炭素（Ｃ、ダイヤモンドやグラファイト）硼素（Ｂ）およびそれらの混合物が挙げられる（熱膨張係数が８．５×１０−６／℃以下であり、比較的高い熱伝導率を有するもの）。また「半金属を含む第二成分」中の上記半金属以外の成分には、例えばアルミニウム（Ａｌ）、銅（Ｃｕ）、銀（Ａｇ）、金（Ａｕ）、マンガン（Ｍｎ）、タングステン（Ｗ）またはモリブデン（Ｍｏ）を主成分とする金属材料(熱伝導率が１４０Ｗ／ｍ・Ｋ以上のもの)が挙げられる。
【００１３】
本発明の複合材料中において、三次元ネットワーク構造体を形成するセラミックス粒子の平均粒径は、３０μｍ以上であるのが望ましい。平均粒径が３０μｍ未満では、粒子界面の熱の散乱が多くなって熱伝導率が顕著に低下するからである。
【００１４】
本発明の第一成分は、先に例示されたセラミックスの中でも特に安価であり、熱伝導率の高い炭化珪素（ＳｉＣ）を含むものが望ましい。ＳｉＣの密度は３．２ｇ／ｃｍ3程度と軽量であり、熱伝導率はセラミックスの中でも優れており２００〜３００Ｗ／ｍ・Ｋ程度である。特にその熱膨張係数は、４．２×１０−６／℃程度であり、Ｓｉ半導体素子や同素子を直接搭載するＡｌＮセラミック基板のそれとほぼ同じであるからである。
【００１５】
セラミック成分が主成分としてＳｉＣを含む場合には、複合材料中のＳｉＣの量は、５０質量％以上であるのが望ましい。これによって通常２００Ｗ／ｍ・Ｋ以上の高い熱伝導率の材料が得られる。５０質量％未満になると溶浸前の多孔体の形状保持が難しくなるからである。好ましい上限は９０質量％であり、この量を超えると空孔率が低くなるため、第二成分の溶融物の溶浸が難しくなるからである。
【００１６】
本発明の複合材料の好ましい半金属成分は、珪素である。珪素は、半金属の中では比較的熱伝導性に優れ、低い熱膨張係数を有するからである。
【００１７】
特に第二成分が半金属のＳｉであるＳｉ−ＳｉＣ系複合材料の場合、Ｓｉ半導体素子やセラミック基板との熱膨張係数の差がほとんど無くなる。このため、これらを互いに接続する場合、熱応力による変形や損傷の起こる確率が極めて小さくなる。また両成分の組成比率に依らずほぼ同じ低い熱膨張係数（通常４×１０−６／℃程度）のものが得られる。ただしＳｉの熱伝導率は、１４５Ｗ／ｍ・Ｋ程度であるため、Ａｌ−ＳｉＣ系やＣｕ−ＳｉＣ系のように、例えば３００Ｗ／ｍ・Ｋを越えるような極めて高い熱伝導性のものは得難い。しかしながら、通常１５０Ｗ／ｍ・Ｋ以上の熱伝導率のものが得られる。
【００１８】
さらに材料中の不純物の量を、１重量％以下に制御することによって、より高い熱伝導率の複合材料が得られる。ここで言う不純物とは、主成分（主成分とは、例えばＳｉＣ−Ｓｉ系の場合はＳｉＣとＳｉであり、ＳｉＣ−Ｓｉ−Ａ１系ではＳｉＣ、ＳｉおよびＡ１である。）以外の遷移金属元素（陽イオン不純物とも言う）と酸素である。この内特にセラミックス粒子中の鉄金属元素（Ｆｅ，ＮｉおよびＣｏ）の量を１００ｐｐｍ以下に制御するのが望ましい。このように成分中の不純物の量を抑えることによって、２００Ｗ／ｍ・Ｋを越えた極めて高い熱伝導性の材料が得られる。
【００１９】
第二成分にＳｉを選び、第一成分をＳｉＣに代えてＳｉ3Ｎ4、ＡｌＮおよびＢＮを選んでもＳｉ−ＳｉＣ系と類似の特性を有する複合材料が得られる。ただしＳｉ3Ｎ4は、ＳｉＣに比べ熱伝導率が低く（通常１００〜１５０Ｗ／ｍ・Ｋ程度）、ＡｌＮは、ＳｉＣに比べ機械的な強度が低い（通常ＳｉＣの５０〜６０％程度）。ＢＮは原料が高価である。このためこれらは、本発明の目的とする用途にはＳｉＣに比べ不利である。しかしながら、これらはＳｉ3Ｎ4は、機械的な強度に優れており（通常曲げ強度でＳｉＣの１．５〜２倍）、ＡｌＮは、高い熱伝導率と低い熱膨張係数を有している。またこれらは優れた電気絶縁性も兼ね備えている。さらにＢＮは、熱伝導率が高い（通常５００Ｗ／ｍ・Ｋ以上）上に低い熱膨張係数（通常４×１０−６／℃程度）と高い機械的強度（通常曲げ強度でＳｉＣの１．５〜２倍）を有している。したがってこれらの特徴を活かせば、十分実用に供し得る材料になる。
【００２０】
本発明の複合材料の第二成分には、半金属に加え、前述のようにＡｌ、Ｃｕ、Ａｇ、Ａｕ、Ｍｎ等の金属成分を含ませてもよい。これらの成分を加える狙いは、半金属の融点が、例えばＳｉやＢのように高い場合、第二成分の溶浸温度を下げ、溶浸をより容易にするためである。ただしこれらの成分が過剰に加えられると、複合材料の熱膨張係数が大きくなるので、半金属の種類・量にもよるが、その量は複合材料全体に対し２０質量％以下、さらには１０質量％以下とするのが望ましい。またＷやＭｏは、高熱伝導性で熱膨張率が低いので、第二成分としては好ましい成分であるが、融点が高い。これらの成分を利用する場合には、これらより低融点の半金属や金属と一緒に第二成分として用いるか、または前述のように、第一成分の粉末に少量予配合して用いる。
【００２１】
本発明の複合材料の製造方法について以下述べる。原料であるセラミック粉末には、純度が高く（望ましくは９９．９％以上）結晶型も熱伝導性に優れた種類のものを用いるのが望ましい。遷移金属等の不純物（陽イオン不純物）や酸素や窒素は、セラミックス中のフォノンによる熱伝導を妨げる。例えばＳｉＣ、Ｓｉ3Ｎ4、ＡｌＮまたはＢＮを第一成分とする場合には、その熱伝導性を損ねる鉄族元素（Ｆｅ、Ｎｉ、Ｃｏ）等の遷移金属不純物（陽イオン不純物とも言う）や酸素や窒素の含有量が少ない（望ましくは、いずれも質量比で１００ｐｐｍ以下）ものを選ぶのが望ましい。また例えばＳｉＣを第一成分とする際には、本質的に熱伝導性に優れた例えば６Ｈ型や４Ｈ型の結晶型のものを選ぶのが望ましい。Ｓｉ3Ｎ4を第一成分とする場合には、熱伝導性に優れたβ結晶型のものを選ぶのが望ましい。また通常のセラミック焼結体のように、緻密化する目的であえて焼結助剤を添加する必要はない。これらの成分はセラミック本来の熱伝導性を損ねるからである。また第二成分中の半金属や必要によってこれと共存させる金属も、同じ理由により酸素や窒素等の不純物が少なく、純度が高く（通常は９９．９％以上）結晶型も熱伝導性に優れた種類のものを用いるのが望ましい。
【００２２】
本発明の複合材料は、第一成分の粉末の多孔体を作製し、その空孔内に第二成分を構成する半金属や金属の少なくも１種の成分を溶融させて、溶浸することによって得られる。なお第一成分の粉末には、セラミック粉末以外に、必要により第二成分を構成する半金属や金属からなる成分の一部を含ませてもよい。いわゆる予配合による溶浸法である。この方法は、特に第一成分中のセラミック成分の量が少なく空孔量が多くなり成形体の形状維持が困難な場合、形状を維持するために、また第二成分を溶浸する際の同成分融液とセラミック粒子との濡れを良くするために、有利である。例えば炭素（Ｃ）を予配合し、第一成分にＳｉを用いる場合、両者の界面での反応によってＳｉＣが生じ、その結果Ｓｉの溶浸が促進される。またＣを予配合すると、混合粉末の潤滑性が高まって成形が容易になる。また必要により第一成分および／または第二成分中に、溶浸時の溶融成分の濡れ性を向上させる少量（望ましくは通常熱伝導性を損なわない１質量％未満）の金属成分を添加する場合もある。なお第一成分のセラミック粉末は、粒度の異なる二種の粉末の混合物にすると、単一粒度のもののみの場合に比べ粉末の嵩密度が上がり、成形時の圧縮性が向上する。混合される粒度の異なる粉末の平均粒径の比を特に大：小で１：５〜１：１５の範囲内に、なおかつそれらの混合質量比を大：小で２：１〜４：１の範囲内に制御すると、容易に成形密度６０％以上の成形体が得られる。ただし、以上の場合でもセラミック原粉末の平均粒径は、少なくとも３０μｍ以上とするのが望ましい。平均粒径が３０μｍ未満になると、粒子界面での熱の散乱機会が増え、熱伝導率が低下し易いからである。なお、この粒度調整は、原料粉末および／または有機質バインダーを添加し造粒した顆粒のいずれの形態で行ってもよい。
【００２３】
第一成分粉末の成形においては、好適な有機質バインダーを用い、既知の成形手段によって行う。形状の付与は、溶浸前であれば、比較的容易にできる。例えば成形時に金型によっておこなってもよいし、バインダー除去後の多孔体の段階において研削で行ってもよい。第二成分の溶浸量を決める同多孔体の空孔率は、成形密度やバインダーの量を制御すれば、かなり広い範囲で変えられる。本発明の材料では、上記のようにセラミック多孔体には焼結助剤がほとんど含まれておらず、また第二成分の溶融点がセラミックスの焼結収縮温度よりも低い温度であるため、収縮による変形は溶浸時にほとんど生じない。このため大型形状や複雑形状のものであってもほとんど変形しないためネットシェイプな溶浸体が容易に得られる。当初から第一・第二両成分を混合して焼結するいわゆる焼結法では、焼結時の収縮変形が生じ易いが、それに比べ本発明の溶浸法は以上の点で有利である。また半金属を含むため、前記第一群の複合材料に比べ溶浸後でも機械加工が格段にし易くなる。
【００２４】
なお必要により第一成分からなる多孔体を加圧容器内に配置し、第二成分の融液を加圧溶浸する場合もある。溶浸工程では、第二成分の多面にわたる溶出を防ぐため、第一成分の多孔体の必要な面上に予め同成分の融液とは濡れないセラミックスの薄い被膜（溶出防止層）を形成しておけば、形成面には溶出部の無い溶浸体を得ることができる。例えば、図９および１１に示される複雑形状のものを作製する場合には、いずれも１００ｍｍ×１５０ｍｍの底面以外の全ての面に、この層を形成しておけば、フィンや箱型の部分には第二成分の溶出部は生じない。このため溶出部除去の手間が大幅に少なくなる。なお成形体は、有機バインダーを加熱除去した後、その空孔率を調整したり、ハンドリングをし易くするため、溶浸前に非酸化性雰囲気中、通常１０００〜１８００℃程度の温度範囲内で予備焼成されることもある。
【００２５】
本発明の複合材料は、その熱膨張係数が６×１０−６／℃以下と低い。このため本発明の複合材料からなる部材を、Ｓｉ半導体素子や例えばセラミックスやＷ、Ｍｏのように熱膨張係数の小さな半導体装置用部材と接続して使用する場合には、従来に無い高い信頼性の熱設計が容易にできるようになる。図１ないし７には、セラミックスからなる部材と放熱基板とを用いた半導体装置（通称セラミックパッケージ）の構造事例を示す。これらの装置の部材に本発明の材料は好適である。図の主な部材は、１が放熱基板、２が主にセラミックスからなるパッケージ本体（または外囲器材とも言う）、４が半導体素子、５が接続層である。図１および図７のものは、パッケージ本体２を挟んで半導体素子４と放熱基板１とが、それぞれの接続層を介して、直接本体２に接続されている。図２ないし図６のものは、いずれも半導体素子４が、接続層５を介して、放熱基板１に直接接続されている。また図８には、本発明の材料が特に有用なパワーモジュール用の半導体装置の一例を模式的に示す。この図で半導体素子４を搭載した第一の基板２２は、図示しないが実際には、例えば２行３列に分割配置されている。なお半導体素子の入出力リードについては省略してある。なお図１〜８において６はダイアタッチ部、７はボンディングワイヤー、８は金属リードピン、９はキャップ、１０は半田ボール、１１はポリイミド樹脂製のテープ、１２は銅箔回路、１３はサポートリング、１４は配線基板、１５は樹脂、１６はリードフレーム、１７は絶縁フルム、１８はモールド樹脂、１９はアルミニウム製のフィン、２０はシリコーン樹脂である。また２１は放熱構造体、２２は放熱基板１上の第一の基板である。
【００２６】
これらのパッケージにおいて、本発明の複合材料を放熱基板またはパッケージ本体に使った場合、それと他の部材との接続層の製造設計は極めて簡単になる。例えば図１や図７のように半導体素子と放熱基板との間に電気絶縁性のセラミックスを介在させる基本構造の場合、放熱基板１に本発明の複合材料を用い、本体２にアルミナ質セラミックスを用いることによって、半導体素子直下の熱流束通過部分の二つの接続界面の熱膨張係数差が小さくなる。したがって従来は例えば接続層をいくつかの材質で積層したり、熱応力を緩和するために厚めにしていたものを、単一層や薄い層に変更することもできる。図２ないし図６のように接続層を介して半導体素子を直接放熱基板に接続する場合も同様である。
【００２７】
また以上のデバイスの中でも特にサイズが大きく、実用時の電気的・熱的な負荷が大きい図８のパワーモジュール構造では、最下部には放熱構造体２１を配置し、第二の放熱基板１の上に電気絶縁性のセラミックからなる第一の基板２２を接続層（ロウ材層）を介して接続し、さらに別の接続層（各種メタライズ層、ロウ材層または銅−酸化銅の共晶層等々）を介して銅またはアルミニウムの箔からなる回路１２（図８には図示せず）を形成し、これにさらに別の接続層（通常は半田層)を介して半導体素子４を接続している。例えばこの構造において、放熱構造体上の基板１に従来の銅板に代えて本発明の複合材料を用い、基板２２にＡｌＮセラミックスを用いると、実装時や実用時にこれらの間には殆ど熱応力がかからず、両基板間の接続層を例えば１００μｍ以下、特に５０μｍ以下の従来に無い極めて薄いものにできる。さらに本発明の材料は、複雑な形状のものも作り易いので、例えば最下部の放熱構造体、放熱基板上に固定されているパッケージ本体およびその上部に配置されるキャップ等々の全てを一体化することも十分可能である。また以上のように一体化せず、例えば放熱構造体、放熱基板と同第二基板やケースおよびキャップを、本発明の材料で別々に作製し、お互いに接合して合体する場合でも、その接合部分は、例えば１００μｍ以下、特に５０μｍ以下の極めて薄い層でもよい。
【００２８】
【実施例１】
いずれも純度が９９％以上、不純物の遷移金属元素が合計で５００ｐｐｍ以下（Ｆｅは５０ｐｐｍ以下）、酸素が１質量％以下である表１に記載の各種セラミックスからなる第一成分と、いずれも純度が９９％以上、平均粒径２０μｍの表１に記載の半金属および金属からなる第二成分の粉末または塊を、それぞれ準備した。これら第二成分の原料は、予配合成分として用いる場合は、粉末を用い、溶浸剤として用いる場合は塊を用いた。なお珪素（Ｓｉ）粉末は、平均粒径が３μｍでありα型結晶のものを、炭化珪素（ＳｉＣ）粉末は、平均粒径７０μｍと５μｍ（全体の平均粒径が約５４μｍ）の６Ｈ型結晶の粉末を前者：後者が質量比で３：１となるように混合した粉末を、窒化珪素（Ｓｉ3Ｎ4）粉末は、平均粒径３μｍのβ型結晶からなるものを選んだ。なお試料１７および２５の硼素（Ｂ）粉末、試料１８のグラファイト（ｇｒａｐｈｉｔｅ）粉末および試料２６のタングステン（Ｗ）粉末は、予め第一成分であるＳｉＣ粉末に全量予配合した。また試料５〜９および１２の珪素（Ｓｉ）粉末も表１の「溶浸体の組成」欄に記載の最終組成の同成分量の一部（表中の半金属欄の数値がその質量部）を、ＳｉＣ粉末に予配合した。
【００２９】
これらの第一成分の粉末の１００重量部に対し、３重量部のパラフィンバインダーを添加し、エタノール中でボールミル混合した。得られたスラリーは噴霧乾燥して顆粒とし、直径１００ｍｍ、厚さ３ｍｍのディスク形状に乾式プレス成形した。成形圧力は、試料１が６８６ＭＰａ、試料２が３９２ＭＰａ、他の試料は１９６ＭＰａとした。各成形体は、１．３３Ｐａの真空中で４００℃まで昇温してバインダーを除去した後、主にハンドリングをし易くするため、若干の空孔率の調整も兼ねて、表１の「予備焼成」欄に記載の雰囲気および温度下で１時間焼成した。なお同欄に条件の記載の無いものは、予備焼成を行わなかったものである。
【００３０】
一方上記第二成分の粉末は、表１の「第二成分」欄に記載の種類にて準備した。なお複数成分のものや予配合されたものは、最終的に同表「溶浸体の組成」欄に記載の同組成重量比率となるように予め組成調整を行って秤取した後、複数成分のものはＶ型ミキサーで乾式混合した。その後これら第二成分の粉末を、上記第一成分多孔体試料の空孔容量にほぼ見合った重量だけ秤取して、直径１００ｍｍのディスク形状に乾式プレス成形し、各多孔体試料の対となる溶浸剤とした。その後各多孔体試料の溶浸剤との接触面以外の全ての面に、ＴｉＮ粉末をエタノール中に分散させたものを塗布後乾燥し、ＴｉＮ粉末からなる溶出防止剤の薄い層を形成した。
【００３１】
これらの多孔体試料を、対となる第二成分からなる溶浸剤上に載せて溶浸炉内に配置し、表１の「溶浸」欄に記載の雰囲気および温度で溶浸剤を多孔体の空孔内に溶浸した。試料２８〜３１は、試料９と同じ成形体を加圧容器内に配置し、０．１３Ｐａの真空中、表１に記載の温度下、圧力２９ＭＰａにてＳｉを加圧溶浸した。それ以外の試料は、表１に記載の温度・雰囲気で常圧下で、表に記載の溶浸体組成となるように、以下のように自発溶浸を行った。自発溶浸で溶融させる成分は、試料１〜９、１９、２４および２６〜３１ではＳｉ、試料１０〜１２、２０および２１ではＡｌとＳｉ（以上グループ１）、試料１３、１７、１８および２５はＡｌ（以上グループ２）、試料１４および２２はＳｉとＣｕ（以上グループ３）、試料１５および２３はＳｉとＡｇ（以上グループ４）、試料１６はＧｅである。したがって各グループの試料の溶浸温度は、表１に記載のように溶浸成分の融点を越える温度とし、その温度にて３０分間保持した。グループ１の２０と２１、グループ２の３と４では、それぞれ最初にＡｌ、ＣｕおよびＡｇの融点より少し高い温度で３０分間保持した後、表１の温度まで昇温した。
【００３２】
第二成分の溶融物は、溶出防止剤の層を形成した面には溶出せず、溶浸剤と接触させた下の面のみに溶出した。また溶浸後の試料の収縮・変形および損傷は、ほとんど確認されなかった。溶出の無い面をブラスト仕上げした後、第二成分の溶出した一面のみ研削仕上げによって、溶出物を除去した。仕上げした各試料は、この仕上げによってほぼ所望の寸法のものが得られた。
【００３３】
なお表１には示さないが、別途試料番号４と同じＳｉＣの成形体を用意し、試料番号４と同様にバインダーを除いた後、１８００℃で１時間予備焼成を行ったＳｉＣ多孔体（試料４′）と、同様にバインダーを除いた後、１０１．３ＫＰａのアルゴンガス中２０００℃で１時間予備焼成を行ったＳｉＣ多孔体（試料４″）を作製した。前者は、その後１．３３Ｐａのアルゴンガス中で１８００℃に保持してＳｉを溶浸した。これにていずれもＳｉ量２５質量％、ＳｉＣ量７５質量％の溶浸体を得た。
【００３４】
その後これらの試料の相対密度（水中法で確認した実測密度の理論密度に対する割合）、熱伝導率（レーザーフラシュ法によって確認）および熱膨張係数（別途同じ方法で作製された棒状試片を用い差動トランス法によって確認）を評価した。その結果を表１に示す。
【００３５】
なお表１には示さないが、化学分析にて溶浸体中の不純物である酸素、遷移金属元素の量を確認したところ、いずれの試料もこれらの不純物量は合計で０．５質量％以下、この内の遷移金属元素の量は元素換算合計で３００ｐｐｍ以下であり、鉄は元素換算で４０ｐｐｍ以下であった。
【００３６】
さらに溶浸体中の第一成分セラミックス粒子の平均粒径を確認したところ、試料１〜１８、４′、４″および２６〜３１が７２μｍ、試料１９〜２５は、３μｍであった。なおこの平均粒径は、試片の破断面を１００倍に拡大しＳＥＭ（走査型電子顕微鏡）写真を撮り同視野の二本の対角線によって切られる粒子サイズを読み取り、それらを算術平均することによって求めた。
【００３７】
なお試料４′、４″の相対密度はいずれも１００％、熱膨張係数はいずれも３．８５×１０−６／℃、熱伝導率はいずれも２３５Ｗ／ｍ・Ｋであった。
【００３８】
また表には載せないが、全ての試片の主面に厚み３μｍのニッケルメッキを行い、その上にＡｇ−Ｓｎ系半田の９０μｍの層を介して、Ｓｉ半導体素子を接続した。これらの試料に、−６０℃で３０分保持し、１５０℃で３０分保持する昇降温を１０００サイクル繰り返す冷熱負荷を加えたところ、熱膨張係数の大きい試料１３のアッセンブリーは、５００サイクルで半導体素子が剥離し始めた。一方熱膨張係数が６×１０−６／℃以下の本発明複合材料を用いたアッセンブリーは、１０００サイクル負荷後も半導体素子との接続部は健全であった。
【表１】
0004360061.tif 000002
【００３９】
以上の結果より以下のことが分かる。（１）熱膨張係数が５×１０−６／℃以下のＳｉＣのようなセラミックスを主成分とする第一成分の多孔体の空孔量を制御し、同空孔内に熱膨張係数が８．５×１０−６／℃以下の半金属のみか、またはこれと熱伝導率が１４０Ｗ／ｍ・Ｋ以上の金属との混合物を溶浸することによって、熱膨張係数が６×１０−６／℃以下、熱伝導率が１５０Ｗ／ｍ・Ｋ以上の低い熱膨張係数と高い熱伝導率を兼ね備えた複合材料が得られる。（２）セラミックスがＳｉＣ、半金属がＳｉの場合には、それらの広い組成域にわたって熱膨張係数が５ｐｐｍ／℃以下のものが得られる。特にＳｉＣ量が５０質量％以上の範囲では、２００Ｗ／ｍ・Ｋ以上の高い熱伝導率のものが得られる。さらに（３）Ａｌを加えたＡｌ−ＳｉＣ−Ｓｉ系では、Ａｌ量が１０質量％以下で、熱膨張係数が６×１０−６／℃以下のものが得られる。また（４）熱膨張係数が６×１０−６／℃以下の本発明の複合材料に、直接Ｓｉ半導体素子を接続したアッセンブリーは、従来に無い薄い半田層を介して接続しても、その接続部分は十分高い信頼性を有する。したがって本発明の複合材料からなる基板を用いると、これに直接Ｓｉ半導体素子を接続した高い信頼性の半導体装置用アッセンブリーが提供できる。またさらに（５）第一成分を主成分とする粉末の成形体、またはそれを焼成することによって得られた多孔体は、第二成分の溶浸工程ではほとんど収縮しない。このため第二成分の溶出面を除けば、ほぼ製品に近い素材が得られる。
【００４０】
【実施例２】
表２に記載の平均粒径および不純物量の異なるＳｉＣ粉末と実施例１と同じＳｉ粉末とを用意し、実施例１と同様にして同サイズのディスク形状の成形体を得た。この成形体を１．３３Paの真空中で４００℃まで昇温してバインダーを除去した後、同じ真空中にて昇温して１８００℃で１時間保持した。その後１．３３Ｐａの真空中にて１６００℃に保持して、Ｓｉが２５質量％、ＳｉＣが７５質量％の主成分組成からなる複合材料を得た。
【００４１】
これらの各試料を実施例１同様に評価し、表２に示す。
【表２】
0004360061.tif 000003
【００４２】
以上の結果からＳｉＣ−Ｓｉ系において、
（１）不純物の量を１質量％以下とすることにより、２００ｗ／ｍ・Ｋを超す高い熱伝導率のものが得られる。さらに、
（２）遷移金属元素、特に鉄族元素の量を減らすことによって（前者では１，０００ｐｐｍ以下、後者では１００ｐｐｍ以下）、より高い熱伝導率のものが得られる。
ことが分かる。
【００４３】
なお、第一成分がＡｌＮの実施例１の試料番号１９、第一成分がＳｉ3Ｎ4の実施例１の試料番号２１と同じ組成で、不純物量の異なる第一成分粉末で複合材料を調製したところ、全不純物の量ならびに遷移金属元素不純物の量の影響については、ほぼ上記のＳｉＣ−Ｓｉ系とほぼ同じ傾向であった。
【００４４】
【実施例３】
表１の試料２〜６、１１、１３、２０、２２、２５、２８および２９と同じ複合材料組成で、図９の（放熱構造体用として）フィン形状、図１０の（放熱基板として）平板形状および図１１の（ハウジングおよびキャップ用として）容器および蓋の形状のパワーモジュール用の部材を作製した。なお図９の部材は図８の冷却構造体２１の部分に、図１０の部材は図８のベースプレートの部分に、図１１は図８のハウジングおよびキャップの部分にそれぞれ対応する。図９のフィン形状部材は、実施例１で調製した顆粒状の粉末に水溶媒を加え泥漿状にした後、これを石膏型に流し込み、3日間乾燥した後、同型から取り出し、乾式フライスによって成形体の最終形状とした。また、図１１の（１）のハウジング形状部材の成形体の作製は、実施例１で調製した第一成分の顆粒状の粉末を、まずゴムモールドに充填して静水圧成形を行い、実施例１と同じ条件でバインダーを除いた後、乾式のフライスによって最終形状の相似形に切削仕上げした。図１０および図１１の（２）の板状の成形体は、第一成分の粉末にセルロース系のバインダーと水分を加え、ニーダーにて混練りした後シート状に押出成形し、所定の長さに切断した後、実施例１と同じ条件でバインダーを除いた。
【００４５】
得られた成形体を表１に記載された対応する組成の各予備焼成温度にて焼成し多孔体とした。次いでこれらの多孔体を実施例１と同様の手順で別途作製した溶浸剤板上に載せ、溶浸炉中に配置した。いずれの形状品の場合にも、その溶浸剤の板は、図９〜１１の形状の多孔体の下面の全面をカバーするように敷いて、実施例１の対応する組成の試料と同じ条件にて、第二成分を溶浸した。その場合、焼成体の下面以外の全ての面には、実施例１同様溶出防止剤の層を予め形成した。
なお試料２８および２９に相当する組成の成形体は、それぞれの部材の形状の加圧容器内に配置した後、実施例１と同様にして溶融Ｓｉを溶浸した。
【００４６】
溶浸後の各試料は、変形や損傷も無く、ほぼ所望の形状に近いものであった。第二成分の溶出した下の面以外の面の仕上げおよび各コーナーのバリ取りをブラスト仕上げ機によって行った後、溶出面を平面研削盤にて反対側の面と平行になるように研削仕上げした。研削仕上げのし易さ（早さ）をＳｉ−ＳｉＣ系（Ａ群、試料２〜６に対応）、Ａｌ−ＳｉＣ−Ｓｉ系（Ｂ群、試料１１に対応）およびＡｌ−ＳｉＣ系（Ｃ群、試料１３に対応）の間で比較したところ、３群の中では特にＡｌを含まないＡ群が顕著に優れ、次いでＢ群、Ｃ群の順であった。なお一部の切り出し試片を用い実施例１と同様にして、相対密度、熱伝導率および熱膨張係数を確認した結果、表１の対応試料とほぼ同じレベルであることが確認された。
【００４７】
【実施例４】
実施例２で作製した本発明の各部材の内、表１の試料４、１１、１３、２０および３０に対応する材質からなる種々の部材を用意した。これらの部材を実装して、図８の基本構造のパワーモジュールを作製し、実施例１と同じ条件の冷熱負荷試験（−６０℃で３０分間保持後１５０℃まで昇温して３０分間保持する冷却サイクルを１０００回繰り返す。）を行った。試験は、図９形状の放熱構造体を外部から水冷しつつ行った。モジュールへの実装の組み合わせおよび評価項目は、表３に示す。これらの組み合わせのアッセンブリーを各試料とも３０個ずつ準備した。
【００４８】
同表の「実装した部材」欄には、「図９フィン」、「図１０基板」、「図１１容器」および「図１１蓋」のように部材形状を区分した。この欄の数字は、個々の部材の材質区分を示している。例えば試料３２の「４」は、表１の対応試料番号であり、該当部材がこの試料と同じ材質からなることを示す。試料３２〜３５は、個々の部材が同じ材質で別々に作製され、実装されたものである。試料３２〜３８は、「Ａｌ」表示のフィン形状の放熱構造体のみが、実装後露呈する面を陽極酸化したアルミニウムで作製され、残りの３部品が別々に表示の材質で作られ、実装されたものである。試料３９は、図９、図１０の部材と図１１の容器部分が、試料１１と同じ材質で一体物で作られ、これと同じ材質の蓋とを実装したものである。試料４７は、図９と図１０の部材が一体物、図１１の部材が一体物の場合、試料４１および４２は、図１０と図１１の容器部分が一体物の場合である。なお一体物については、全て実施例２のフィン形状部材と同じ方法で作製した。
【表３】
0004360061.tif 000004
【００４９】
図１０の第二の基板に載せる第一の基板（図８の２２に相当）は、全ての試料にわたり同じ材質のセラミックス製のものを用いた。その基板は、幅３０ｍｍ、長さ（図８の奥行き方向）４０ｍｍ、厚み１ｍｍであり、熱伝導率が１８０Ｗ／ｍ・Ｋ、熱膨張係数が４．５×１０−６／℃の窒化アルミニウムセラミックス製のものである。この基板の上に、厚み０．３ｍｍの銅箔回路を金属介在層を介して形成し、さらにＡｇ−Ｓｎ系半田にてＳｉ半導体素子を接続した。
【００５０】
実装に先立ち第二の基板の主面に予め平均厚み５μｍの無電解ニッケルメッキ層と平均厚み３μｍの電解ニッケルメッキ層を形成した。この内各４個の試片は、ニッケルメッキ上に直径５ｍｍの半球状のＡｇ−Ｓｎ系半田によって直径１ｍｍの銅線をメッキ面に垂直な方向に取り付けた。この試片の基板本体を治具に固定して銅線を掴みメッキ面に垂直な方向に引っ張り、基板へのメッキ層の密着強度を確認した。その結果いずれの基板のメッキ層も１ｋｇ／ｍｍ2以上の引っ張り力でも剥がれなかった。またメッキ層が形成された別の試片の内から１０個を抜き取って、上記と同じ条件の冷熱負荷試験を実施し、試験後上記と同様の密着強度を確認したところ、いずれの試片もメッキの密着性で上記レベルを満足する結果が得られた。以上の結果より本発明および試料１３の複合材料のいずれも、メッキの密着性においては、実用上問題の無いレベルであることが判明した。
【００５１】
次に銅箔回路のみを形成した上記の第一の基板を用意し、これをニッケルメッキした第二の基板の主面上に２行３列で等間隔に配置し、厚み８０μｍのＡｇ−Ｓｎ系半田によって固定した。その後前述のように個々の基板上に半導体素子およびこれと外部回路との接続部を実装した。最後に図８のパワーモジュール構造体として合体した。この合体は、図９、図１０および図１１の１の各部材の１００ｍｍ幅、１５０ｍｍ長さの面の四隅に上下に貫通させて開けた取り付け穴に、ボルトを通して行った。なお取り付け用の穴は、アルミニウムからなる部材では、取り付け前にエンドミルで開けた。一方複合材料からなる部材では、予め素材段階でその四隅に開けておいた下穴部に炭酸ガスレーザーを照射して、それを直径３ｍｍまで拡げる方法によって形成した。このレーザー加工は、他のセラミックス材やＣｕ−Ｗ、Ｃｕ−Ｍｏを対象とした場合に比べ、高精度かつ高速で行うことができた。この傾向は特に熱伝導率が高くなればなるほど顕著であった。また第二の基板の裏面側と冷却用のフィン状部材との接触面には、取り付け前にシリコンオイルコンパウンドを塗布介在させた。図１１の蓋と容器との接合は、お互いの接合面にニッケルメッキを施し、厚み９０μｍのＡｇ−Ｃｕ系銀ロウ材にて予めロウ付けした。
【００５２】
これらの各試片の中から各１５個ずつ選び、上記の冷熱負荷条件で耐久試験を行い、試験後の部材の変化ならびにモジュールの出力の変化を確認した。その結果を表３に示す。表の「−」表示は、一体物であり接続部の評価不要の項目である。また表の「無し」表示は、１０００サイクル負荷後も異常の無かった項目である。表３の結果から明らかなように、比較例試料の３４および３８では、第一・第二の基板間の接続部近傍のセラミック基板に微小な割れが観測され放熱性能が低下したため、半導体素子の温度が上昇し、試験後のモジュールの出力が若干低下した。一方本発明の試料では試験後の損傷や出力の低下は、全く確認されなかった。
【００５３】
以上の結果より、本発明の複合材料からなる部材を用いたパワーモジュールは、実用上問題の無いレベルのものであることが分かった。なお別途図１〜７の各種デバイスの放熱基板１および／またはパッケージ本体２に、本発明の複合材料および上記と同じ材質のセラミックスを組み合わせて実装し、上記と同じ冷熱負荷試験を行ったところ、本発明の複合材料からなる部材間および同部材と他の部材との間の接続部や各部材の損傷、ならびにデバイスの出力の低下は確認されず、実用性上何ら問題の無いことも分かった。
【００５４】
【実施例５】
図１２に示すケース２３と蓋２４とからなるマイクロ波集積回路用のパッケージを、実施例１の試料２〜６、１１、１３、２０、２２、２５、２８および２９と同じ複合材料を使って作製した。なおケースは、実施例３で述べた図１１の（１）の部材と同じ手順で成形体を作製した。蓋は、第一成分の粉末にセルロース系のバインダーを添加し、ニーダーによって混練りした後、シート状に押出ししてそれを切断して成形体とした。得られた成形体を実施例１の表に示す各試料に対応する同じ手順で予備焼成ならびに溶浸を行った。なおケース２３にはリード端子用もしくは光ファイバー固定用の孔２５が設けてある。同ケース内にはマイクロ波集積回路、光電変換回路もしくは光増幅回路に使われるＳｉ半導体素子とその基板が実装される。
【００５５】
その場合Ａｌ−Ｓｉ系、Ａｌ−ＳｉＣ系複合材料では、他の部材とＡｌより融点の高いロウ材では接合できないため、これらの材料のハウジングでは低温半田を用いて組み立てられる。しかし本発明の複合材料は高温ロウ材を用いることができる。このため実用時の誘電損失が顕著に小さくなる。
【００５６】
またＡｌマトリックス中にＳｉやＳｉＣを分散させたＡｌ−Ｓｉ系、Ａｌ−ＳｉＣ系複合材料からなる部材を用いる場合に比べ、Ｓｉ半導体素子からなる上記各回路との間での熱膨張係数の差が殆んど無くなる。このため従来にも増して高い信頼性のパッケージが提供できる。実際に同ケース内にＳｉ半導体素子を取り付けたマイクロ波集積回路を上記の方法で作製した各ケース内に実装し、２００℃で１５分間保持する耐熱性試験および−６０℃で３０分保持後１５０℃で３０分保持する１サイクルプログラムを１０００サイクル続けるヒートサイクル試験を行った。その結果いずれの試験後もパッケージの各接合部は、ヘリウムリーク試験にてリーク速度が１×１０−１０ｃｃ／ｓeｃ程度の高い気密性が維持され、実用上の回路の出力特性にも異常は生じなかった。
【００５７】
【産業上の利用可能性】
以上詳述したように、本発明の複合材料は、６×１０−６／℃以下のＳｉ半導体素子に極めて近い低い熱膨張係数を有し、なおかつ例えば従来のＳｉ−ＳｉＣ系やＳｉ−ＳｉＣ−Ａｌ系に代表されるこの種の複合材料に比べ、格段に優れた熱伝導性を有する。本発明の材料の内でも特にＳｉ量が５０質量％以上の範囲のものは、２００Ｗ／ｍ・Ｋ以上の高い熱伝導率を有するとともに、その熱膨張係数がＳｉ半導体素子とほぼ同程度である。したがって本発明の材料は、半導体装置の放熱基板のみならず、その多種の部材として有用である。特に半導体素子ならびにセラミック製の部材との接続部の信頼性が極めて高い。また容易にネットシェイプな素材が得られ、機械加工が容易であるため安価に生産できる。特に複雑形状の製品が安価に得られるため、従来多数の部材を接続していたアッセンブリー部分を一体化することも可能になる。
【図面の簡単な説明】
【図１】本発明の半導体装置の一例を示す図である。
【図２】本発明の半導体装置の一例を示す図である。
【図３】本発明の半導体装置の一例を示す図である。
【図４】本発明の半導体装置の一例を示す図である。
【図５】本発明の半導体装置の一例を示す図である。
【図６】本発明の半導体装置の一例を示す図である。
【図７】本発明の半導体装置の一例を示す図である。
【図８】本発明の半導体装置の一例を示す図である。
【図９】本発明実施例の半導体装置の放熱構造体を説明する図である。
【図１０】本発明実施例の半導体装置の放熱基板を説明する図である。
【図１１】本発明実施例の半導体装置のハウジングおよびキャップ部分を説明する図である。
【図１２】本発明の別の実施例の半導体装置のケースおよび蓋の部分を説明する図である。
【符号の説明】
１  放熱基板
２  パッケージ本体
３  高熱伝導性の樹脂層
４  半導体素子
５  接続層
６  ダイアタッチ部
７  ボンディングワイヤー
８  金属リードピン
９  キャップ
１０  半田ボール
１１  ポリイミド樹脂製のテープ
１２  銅箔回路
１３  サポートリング
１４  配線基板
１５  樹脂
１６  リードフレーム
１７  絶縁フィルム
１８  モールド樹脂
１９  アルミニウム製のフィン
２０  シリコーン樹脂
２１  放熱構造体
２２  第一の基板
２３  ケース
２４  蓋
２５  孔
【図１】
0004360061.tif 000005
【図２】
0004360061.tif 000006
【図３】
0004360061.tif 000007
【図４】
0004360061.tif 000008
【図５】
0004360061.tif 000009
【図６】
0004360061.tif 000010
【図７】
0004360061.tif 000011
【図８】
0004360061.tif 000012
【図９】
0004360061.tif 000013
【図１０】
0004360061.tif 000014
【図１１】
0004360061.tif 000015
【図１２】
0004360061.tif 000016